電解液組成物と、電気分解機器を利用して、ステンレス加工物の表面の溶接焼け溶接跡の焼けの除去に使用する組成物であって、前記電解液は、弱酸と食酢、及びミネラル、並びにアルコール分を含む薬酒を原料とした組成物で、この組成物は、前記ステンレス加工物の表面の溶接焼けに使用するとともに、この使用後に発生する廃液は、前記組成物の構成素材の特性を利用し、下水に放流可能な構造とすることを特徴としたステンレス加工物の表面の溶接焼けの除去に使用する組成物。請求項1に記載のステンレス加工物の表面の溶接焼けの除去に使用する組成物であって、前記食酢、及びミネラル、並びにアルコール分を含む薬酒を、弱酸に、8~15添加する構成としたステンレス加工物の表面の溶接焼けの除去に使用する組成物。電解液と、電気分解機器を利用して、アースしたステンレス加工物の表面の溶接焼けの除去を図る方法であって、この方法に使用する前記電解液を、弱酸と食酢、及びミネラル、並びにアルコール分を含む薬酒を原料とした組成物であり、この組成物を、自動給液ホルダーを介して、前記ステンレス加工物の表面の溶接焼け箇所に噴射しつつ、この箇所に、自動給液ホルダーの給液口からの電解液の塗布と、この給液口に設けた被覆した弾性素材の圧接とを介して、この箇所の表面の溶接焼けを、順次、除去することを特徴としたステンレス加工物の表面の溶接焼けの除去方法。請求項3に記載のアースしたステンレス加工物の表面の溶接焼けの除去を図る方法であって、前記弾性素材を、布地とし、この布地を、前記ステンレス加工物の表面の溶接焼けに圧接する構成としたステンレス加工物の表面の溶接焼けの除去方法。前記文献1、2の発明は、電解液組成物中に、加工物を浸漬処理する加工方法であり、本発明が意図する、電解液と、電気分解機器を利用して、ステンレス加工物の表面の溶接焼けの除去に使用する組成物とは使用方法と、廃液の処理方法が異なる。また、本発明は、廃液をそのまま下水に流すことができる組成物の提供と、又はこの組成物を利用したステンレス加工物の表面の溶接焼けの除去方法の提供とを意図する。さらに、本発明は、ステンレス加工物の表面の溶接焼けの除去の際における、異臭発生回避と、作業者への付着、又は誤って作業した際においても、安全性が担保できる組成物と、その作業方法を提供する。また、この組成物は、食酢食用の醸造酢、及びミネラル、並びにアルコール分を含む薬酒を原料とすることから、低コストで、環境と人に優しい組成物であり、極めて、有利性がある。請求項1の発明では、電解液と、電気分解機器を利用して、ステンレス加工物の表面の溶接焼けの除去に使用する組成物を提供することを意図する。また、請求項1の発明では、廃液をそのまま下水に流すことができる組成物の提供と、又はこの組成物を利用したステンレス加工物の表面の溶接焼けの除去方法の提供とを意図する。さらに、請求項1の発明では、ステンレス加工物の表面の溶接焼けの除去の際における、異臭発生回避と、作業者への付着、又は誤って作業した際においても、安全性が担保できる組成物の提供を意図する。また、請求項1の発明では、組成物は、食酢食用の醸造酢、及びミネラル、並びにアルコール分を含む薬酒を原料とすることから、低コストで、環境と人に優しい組成物の提供を意図する。そこで、請求項1では、電解液組成物と、電気分解機器を利用して、ステンレス加工物の表面の溶接焼け溶接跡の焼けの除去に使用する組成物であって、前記電解液は、弱酸と食酢、及びミネラル、並びにアルコール分を含む薬酒を原料とした組成物で、この組成物は、前記ステンレス加工物の表面の溶接焼けに使用するとともに、この使用後に発生する廃液は、前記組成物の構成素材の特性を利用し、下水に放流可能な構造とすることを特徴としたステンレス加工物の表面の溶接焼けの除去に使用する組成物である。請求項2の発明では、請求項1の目的達成と、そのための手段として、組成物の配合比の提供を意図する。そこで、請求項2では、請求項1に記載のステンレス加工物の表面の溶接焼けの除去に使用する組成物であって、前記食酢、及びミネラル、並びにアルコール分を含む薬酒を、弱酸に、8~15添加する構成としたステンレス加工物の表面の溶接焼けの除去に使用する組成物である。請求項3の発明では、電解液と、電気分解機器を利用して、ステンレス加工物の表面の溶接焼けの除去に、最適な組成物を使用した除去方法と、廃液の処理方法の提供を意図する。また、請求項3の発明では、廃液をそのまま下水に流すことができる組成物の提供と、又はこの組成物を利用したステンレス加工物の表面の溶接焼けの除去方法の提供を意図する。さらに、請求項3の発明では、ステンレス加工物の表面の溶接焼けの除去の際における、異臭発生回避と、作業者への付着、又は誤って作業した際においても、安全性が担保できる組成物を利用した、作業方法の提供を意図する。また、請求項3の発明では、組成物は、食酢食用の醸造酢、及びミネラル、並びにアルコール分を含む薬酒を原料とすることから、低コストで、環境と人に優しい組成物であり、極めて、有利性があるステンレス加工物の表面の溶接焼けの除去方法の提供を意図する。そこで、請求項3では、電解液と、電気分解機器を利用して、アースしたステンレス加工物の表面の溶接焼けの除去を図る方法であって、この方法に使用する前記電解液を、弱酸と食酢、及びミネラル、並びにアルコール分を含む薬酒を原料とした組成物であり、この組成物を、自動給液ホルダーを介して、前記ステンレス加工物の表面の溶接焼け箇所に噴射しつつ、この箇所に、自動給液ホルダーの給液口からの電解液の塗布と、この給液口に設けた被覆した弾性素材の圧接とを介して、この箇所の表面の溶接焼けを、順次、除去することを特徴としたステンレス加工物の表面の溶接焼けの除去方法である。請求項4の発明では、請求項3の目的達成と、そのための手段として、自動給液ホルダーに設けた弾性素材の一例と、その操作方法の提供を意図する。そこで、請求項4では、請求項3に記載のアースしたステンレス加工物の表面の溶接焼けの除去を図る方法であって、前記弾性素材を、布地とし、この布地を、前記ステンレス加工物の表面の溶接焼けに圧接する構成としたステンレス加工物の表面の溶接焼けの除去方法である。請求項1の発明は、電解液組成物と、電気分解機器を利用して、ステンレス加工物の表面の溶接焼け溶接跡の焼けの除去に使用する組成物であって、電解液は、弱酸と食酢、及びミネラル、並びにアルコール分を含む薬酒を原料とした組成物で、組成物は、ステンレス加工物の表面の溶接焼けに使用するとともに、使用後に発生する廃液は、組成物の構成素材の特性を利用し、下水に放流可能な構造とすることを特徴としたステンレス加工物の表面の溶接焼けの除去に使用する組成物である。これにより、請求項1では、下記の効果がある。イ電解液と、電気分解機器を利用して、ステンレス加工物の表面の溶接焼けの除去に使用する組成物を提供できる。ロ廃液をそのまま下水に流すことができる組成物の提供と、又はこの組成物を利用したステンレス加工物の表面の溶接焼けの除去方法を提供できる。ハステンレス加工物の表面の溶接焼けの除去の際における、異臭発生回避と、作業者への付着、又は誤って作業した際においても、安全性が担保できる組成物を提供できる。ニ組成物は、食酢食用の醸造酢、及びミネラル、並びにアルコール分を含む薬酒を原料とすることから、低コストで、環境と人に優しい組成物を提供できる。請求項2の発明は、請求項1に記載のステンレス加工物の表面の溶接焼けの除去に使用する組成物であって、食酢、及びミネラル、並びにアルコール分を含む薬酒を、弱酸に、8~15添加する構成としたステンレス加工物の表面の溶接焼けの除去に使用する組成物である。これにより、請求項1では、下記の効果がある。ホ請求項1の目的達成ができ、かつそのための手段として、組成物の配合比を提供できる。請求項3の発明は、電解液と、電気分解機器を利用して、アースしたステンレス加工物の表面の溶接焼けの除去を図る方法であって、方法に使用する前記電解液を、弱酸と食酢、及びミネラル、並びにアルコール分を含む薬酒を原料とした組成物であり、組成物を、自動給液ホルダーを介して、ステンレス加工物の表面の溶接焼け箇所に噴射しつつ、箇所に、自動給液ホルダーの給液口からの電解液の塗布と、給液口に設けた被覆した弾性素材の圧接とを介して、箇所の表面の溶接焼けを、順次、除去することを特徴としたステンレス加工物の表面の溶接焼けの除去方法である。これにより、請求項3では、下記の効果がある。へ電解液と、電気分解機器を利用して、ステンレス加工物の表面の溶接焼けの除去に、最適な組成物を使用した除去方法と、廃液の処理方法を提供できる。トまた、請求項3の発明では、廃液をそのまま下水に流すことができる組成物の提供と、又はこの組成物を利用したステンレス加工物の表面の溶接焼けの除去方法を提供できる。チステンレス加工物の表面の溶接焼けの除去の際における、異臭発生回避と、作業者への付着、又は誤って作業した際においても、安全性が担保できる組成物を利用した、作業方法を提供できる。リ組成物は、食酢食用の醸造酢、及びミネラル、並びにアルコール分を含む薬酒を原料とすることから、低コストで、環境と人に優しい組成物であり、極めて、有利性があるステンレス加工物の表面の溶接焼けの除去方法を提供できる。請求項4の発明は、請求項3に記載のアースしたステンレス加工物の表面の溶接焼けの除去を図る方法であって、弾性素材を、布地とし、布地を、前記ステンレス加工物の表面の溶接焼けに圧接する構成としたステンレス加工物の表面の溶接焼けの除去方法である。これにより、請求項3では、下記の効果がある。へ請求項3の目的達成ができ、かつそのための手段として、自動給液ホルダーに設けた弾性素材の一例と、その操作方法を提供できる。図1~図3に図示した、一例である、本発明のステンレス加工物の表面の溶接焼け跡、傷等の全部、又は一部に含むの除去方法の作業状態全体において、1は作業テーブルで、この作業テーブル1にステンレス等の伝導性のベース2を載架する。このベース2の上に加工物Wをセットする。図中3は電解液5を付設、または充填できる電気分解機器で、この電気分解機器3には、各種の制御スイッチ300と、アース用ケーブル301と電解液5供給用ケーブル302を備えている。尚、このアース用ケーブル301は、接続冶具302を備える。また、この供給用ケーブ303は、給液ホルダー304と、給液口304aを備えている。このアース用ケーブル301の接続冶具302を、ベース2に接続し通電する。そして、このベース2に載架した加工物Wの溶接焼けW1に向って、供給ケーブル303の給液ホルダー304の給液口304aより電解液5を供給し、この除去箇所の溶接焼けW1は、電解液5中に封じ込められる状態となり、電気分解が始まる。この電気分解と、電解液5との剥離効果で、この溶接焼けW1を除去する。この際に、溶接焼けW1に、弾性素材6布帛、スポンジ等を圧接やや強めの接触し、この溶接焼けW1を剥ぎ取るようにすることで、美麗に、溶接焼けW1を除去できる。このような作業操作を順次繰り返すことで、加工物Wの全ての溶接焼けW1を除去できる。そして、この際に、廃液は、プールした後に、原則として、そのまま下水に放流できる。また、溶接焼けW1の除去後は、スプレー8による水洗と、拭取り作業して作業は終了する。この水洗は、前記廃液の希釈に役立ち、下水に、全く問題がなく放流可能である。前記電解液5の組成物500の原料は、食酢食用の醸造酢500a、及びミネラル500b、並びにアルコール分を含む薬酒500cと、このアルコール分を含む薬酒500cの代替品か、又は必要によりぬか汁500dを原料構成素材とする。この組成物500は、前述の如く、溶接焼けW1の除去の過程でのトラブルの解消に役立ち、極めて有益であり、作業環境改善と、人の傷害解消とに役立つことが考えられる。また、溶接焼けW1の除去後は、水洗により、前記廃液の希釈に役立ち、この廃液を、全く問題がなく、下水に直接放流できる又は水洗の必要がないこともあり得るが、この場合でも、廃液処理は同じである。そして、組成物500は、例えば、弱酸に、8~15添加する。このアルコール分を含む薬酒としては、例えば、本発明では、登録商標の養命酒を採用した。尚、アルコール分を含む他の生薬、梅酒等でも可能である。そして、また水洗を無くすことで、さらに作業の簡略化、スピード化に、極めて有益であり、また、作業環境維持、人の傷害解消等に有益である。この組成物500を電解液5として使用する効果は、従来の弊害を解除できることから、次の通りである。A、中和剤、還元剤等の薬液の使用を無くし得ることで、作業の簡略化、低コスト化、管理の容易化等に寄与できる。B、酸洗いに基づく、強酸性の薬液発生回避と、放流の容易化に役立つ。C、電解時の毒物、例えば、六価クロム発生回避と、この毒物による作業環境悪化回避と、人の傷害解消に役立ち、また、発ガン性の発生回避を可能とする。D、天然由来の組成物500であることで、毒性、又は悪臭等に基づく、例えば、作業環境改善と、人の傷害解消とに役立つ。また、後処理をすることなく、下水への放流を可能とする。